Глазурь
GLAZE

Изобретение относится к технологии силикатов, в, частности к составам глазурей, которые могут быть использованы для нанесения покрытия на облицовочную плитку.
2
2
3
2
3
2
2
Известна глазурь, содержащая, мас. %: SiO 5,0-90,0; AlO 0-45,0; BO 0-55,0; CaO 0-60,0; ZnO 0-60,0; NaO 0-20,0; KO 0-15,0; CoO 0-10,0 [1].
Задачей изобретения является повышение морозостойкости глазури.
2
2
3
2
3
2
2
2
3
2
2
2
3
2
3
2
2
2
3
2
Технический результат достигается тем, что глазурь, включающая SiO, AlO, BO, CaO, ZnO, NaO, KO, CoO, дополнительно содержит 3AlO⋅2SiO, при следующем соотношении компонентов, мас. %: SiO 55,5-56,0; AlO 4,0-6,0; BO 6,0-8,0; CaO 10,0-12,0; ZnO 4,5-5,5; NaO 3,5-4,5; KO 3,5-4,5; CoO 0,5-1,5; 3AlO⋅2SiO 6,5-8,5.
В таблице приведены составы глазури.
Взвешенные в требуемых соотношениях сырьевые компоненты (кварцевый песок, стеклобой, глинозем, поташ, сода, мел, муллит и др.) глазури измельчают мокрым способом в шаровой мельнице. Компоненты сплавляют при температуре 1430-1460°C. Расплав гранулируют в воду, фритту размалывают мокрым способом до прохождения через сетку №0056. Суспензию с влажностью 45-48% наносят на обожженную керамическую плитку, подсушивают и при температуре 1070-1150°C закрепляют обжигом.
Источник информации
1. EP 1845073, 2007.